(57)【要約】  眼用システムが提供される。前記システムは、波長範囲で光を吸光する染料でドープされた眼用材料と、前記染料による光の吸光により引き起こされる色彩の不均衡を修正する層と、を含んでいる。前記染料は、狭い青色領域のような害を及ぼすスペクトル領域の光を吸光することができる。前記色彩調整層は、前記システムを利用するとき、中間色を有することを利用者に可能にする。
2009540393.tif 000002
【特許請求の範囲】
【請求項１】
眼用材料と、波長範囲で光の少なくとも５％を吸光する染料と、を備えている第１の層と、
前記第１の層の上に配置されたフィルムと、を備えている眼用システムであって、
ここで、前記フィルムは、前記染料による光の吸光がもたらす色彩の不均衡を修正し、
前記システムは、可視スペクトルにわたって少なくとも８０％の平均透過率を有している眼用システム。
【請求項２】
前記フィルムの上に配置された眼用材料の第２の層をさらに備えており、
前記フィルムは前記第１の層と前記第２の層の間に配置されている請求項１に記載のシステム。
【請求項３】
前記波長範囲は、４００ｎｍ‐４６０ｎｍである請求項１に記載のシステム。
【請求項４】
前記波長範囲は、４２０ｎｍ‐４４０ｎｍである請求項１に記載のシステム。
【請求項５】
前記染料は、４００ｎｍ‐４６０ｎｍの波長を有する光の５％から５０％を吸光する請求項１に記載のシステム。
【請求項６】
前記染料は、４００ｎｍ‐４６０ｎｍの波長を有する光の５％から２０％を吸光する請求項１に記載のシステム。
【請求項７】
白色光は、前記レンズを通して透過されるとき、（０．３３±０．０５，０．３３±０．０５）のＣＩＥを有する請求項１に記載のシステム。
【請求項８】
白色光は、前記レンズを通して透過されるとき、（０．３３±０．０２，０．３３±０．０２）のＣＩＥを有する請求項１に記載のシステム。
【請求項９】
前記第１の層は、前記眼用基板の外側表面上に配置された反射防止被覆である請求項１に記載のシステム。
【請求項１０】
前記システムの表面上に配置された反射防止被覆を、前記システムの着用者の目に最も近くに備えている請求項１に記載のシステム。
【請求項１１】
前記システムの着用者によって観測された前記反射光は８％未満である請求項１０に記載のシステム。
【請求項１２】
前記システムの着用者によって観測された前記反射光は３％未満である請求項１０に記載のシステム。
【請求項１３】
前記染料はペリレンである請求項１に記載のシステム。
【請求項１４】
前記染料はポルフィリンである請求項１に記載のシステム。
【請求項１５】
４００ｎｍ‐４６０ｎｍの波長を有する光の少なくとも５％を吸光する眼用システムであって、前記システムは可視スペクトルにわたって少なくとも８０％の平均透過率を有し、前記システムを通して透過された光に対して多くても（±０．０５，±０．０５）のカラーシフトを引き起こすシステム。
【請求項１６】
前記システムは可視スペクトルにわたって少なくとも９０％の平均透過率を有している請求項１５に記載のシステム。
【請求項１７】
前記システムは４００ｎｍ‐４６０ｎｍの波長を有する光の５％‐５０％を吸光する請求項１５に記載のシステム。
【請求項１８】
前記システムは多くても（±０．０２，±０．０２）のカラーシフトを引き起こす請求項１５に記載のシステム。
【請求項１９】
眼用デバイスを製造する方法であって、
４００ｎｍ‐４６０ｎｍの波長を有する光の少なくとも５％を吸光する染料を有する眼用材料をドープする段階と、
第１の層の中に眼用材料をモールドする段階と、
前記第１の層の上にフィルムを堆積する段階と、を備えており、
ここで、前記フィルムは前記染料による光の吸光を起因とする色彩の不均衡を修正する方法。
【請求項２０】
前記波長の範囲は４２０ｎｍ‐４４０ｎｍである請求項１９に記載の方法。
【請求項２１】
前記染料は４００ｎｍ‐４６０ｎｍの波長を有する光の５％‐５０％を吸光する請求項１９に記載の方法。
【請求項２２】
前記染料は４００ｎｍ‐４６０ｎｍの波長を有する光の５％‐２０％を吸光する請求項１９に記載の方法。
【請求項２３】
白色光は、前記デバイスを通して透過されるとき、（０．３３±０．０５，０．３３±０．０５）のＣＩＥを有する請求項１９に記載の方法。
【請求項２４】
白色光は、前記デバイスを通して透過されるとき、（０．３３±０．０２，０．３３±０．０２）のＣＩＥを有する請求項１９に記載の方法。
【請求項２５】
前記フィルムは反射防止被覆である請求項１９に記載の方法。
【請求項２６】
前記フィルム上に眼用材料の第２の層を堆積する段階をさらに含み、ここで、前記フィルムは前記第１の層と前記第２の層の間に配置される請求項１９に記載の方法。
【発明の詳細な説明】
【技術分野】
【０００１】
本発明は眼用システムに関している。より具体的には、本発明は、外観的に魅力のある製品を提示する同時に、青色光波長の阻止を実現する眼用システムに関している。
【背景技術】
【０００２】
この出願は、２００６年３月２０日に出願された米国出願第１１／３７８，３１７号の一部継続出願であり、２００６年６月１２日に出願された米国仮出願第６０／８１２，６２８号の利益を主張し、夫々はその全体を参照することでここに組み込まれている。
【０００３】
現在の研究は、およそ４００ｎｍ−５００ｎｍ（ナノメートルまたは１０−９メートル）の波長を有する短波長の可視光線（青色光）が、AMD（加齢性黄斑変性症）の寄与原因でありうるという仮定を強く支持している。青色光吸収の最も高いレベルは、４３０ナノメートルの領域周辺、４００ｎｍ−４６０ｎｍで生じると信じられている。研究はさらに、青色光が、遺伝性、タバコの煙、及び過度のアルコール消費、といったAMDに対する他の原因因子を悪化させることを示唆している。
【０００４】
光は波状に進む電磁放射で構成されている。電磁スペクトルは電波、ミリメートル波、赤外線、可視光線、紫外線（ＵＶＡとＵＶＢ）、及びＸ線とガンマ線を含んでいる。人間の網膜は電磁スペクトルの可視光部にだけ反応する。可視光スペクトルは、およそ７００ｎｍの最も長い可視光波長、及びおよそ４００ｎｍの最も短いものを含む。青色光波長がおよそ４００ｎｍから５００ｎｍの範囲に入る。紫外線バンドに対して、ＵＶＢの波長は２９０ｎｍから３２０ｎｍであり、及びＵＶＡの波長は３２０ｎｍから４００ｎｍである。
【０００５】
人間の網膜は多層膜を含んでいる。目に入射するあらゆる光に最初に曝される部分から最も深い部分の順番でリストされたこれらの層は、以下を含む。
１）神経線維層
２）神経節細胞
３）内網状層
４）双極、及び水平細胞
５）外網状層
６）光受容体（桿状体と円錐体）
７）網膜色素上皮（ＲＰＥ）
８）ブルッフ膜
９）脈絡膜
【０００６】
光が目の光受容体細胞（桿状体と円錐体）によって吸収されるとき、それらが回復するまで前記細胞は色あせ、感受性がなくなる。この回復過程は代謝過程であり、「視覚サイクル」と呼ばれる。青色光の吸収は時期尚早にこのプロセスを反転させることを示している。この早過ぎる反転現象は酸化的損傷のリスクを増やし、及び網膜内にリポフスチン色素の蓄積を導くと考えられている。この蓄積は、網膜色素上皮（ＲＰＥ）層で起こる。過度なリポフスチンの量に起因して、ドルーゼと呼ばれる細胞外物質の凝集体がＲＰＥ層で形成されると考えられている。ドルーゼは、ＲＰＥ層が適切な栄養を感光体に供給することを妨害、または妨げ、これらの細胞の損傷または死を導く。さらにこのプロセスを複雑にするように、リポフスチンが高い量で青色光を吸収するとき、毒作用を示すようになり、ＲＰＥ細胞のさらなる損傷及び／または死を引き起こす現象が現れる。リポフスチンの成分Ａ２Ｅは、ＲＰＥ細胞の短波長の検出感度に対して少なくとも部分的に関与していると信じられている。Ａ２Ｅは、青色光によって最大に励起されることが示されている。そのような励起の結果となる光化学的事象は細胞死を導きうる。これは、例えば、非特許文献１を参照することができる。
【０００７】
照明及び視力ケア産業は、ＵＶＡ及びＵＶＢ放射に露呈される人間の視覚に対する規格を有している。驚くべきことに、このような規格は青色光に関しては実施されていない。例えば、今日利用可能な通常の蛍光灯において、ガラスエンベロープは主として紫外線を阻止するが、青色光はほとんどの減衰なしで伝達される。場合によって、前記エンベロープはスペクトルの青色領域内で、強化された透過を有するように工夫されている。
【０００８】
ある程度の青色遮光を提供する眼用システムが知られている。しかしながら、このようなシステムに関連する不利点がある。例えば、青色遮光によりレンズ内で作り出される黄色または琥珀色の色合いのために、それらは容姿的に魅力的でない傾向となる。より具体的には、青色遮光に対する１つの共通的な技術は、ＢＰＩフィルタービジョン４５０またはＢＰＩダイヤモンドダイ５００のような青色遮光の色合いを有するようにレンズを色合い付け、または染めることを含んでいる。前記色合い付けは、例えば、青色遮光染料溶液を含む加熱されたティントポット（ｔｉｎｔ  ｐｏｔ）で所定の期間にわたりレンズを浸すことによって達成されうる。一般的に、前記染料溶液は黄色、または琥珀色の色を有しており、それによってレンズに黄色、または琥珀色の色合いを与える。多くの人々にとって、この黄色、または琥珀色の色合いの外観は、容姿的に、望ましくないかもしれない。さらに、前記色合いは、レンズ使用者の正常な色知覚を妨げることがあり、例えば、それは交通信号または標識の色度を正確に認知することを困難にしている。
【０００９】
従来の青色遮光フィルターの黄変効果を補うための取り組みがなされてきた。例えば、黄変効果を補うために、青色遮光レンズが、青色、赤色、または緑色の染料のような追加の染料で処理されていた。前記処理は、追加の染料が元の青色遮光染料と混合させる。しかしながら、この技術は青色光遮断レンズにおいて黄色を減らす一方で、前記染料の混合は、より多くの青色光スペクトルを通過させ、青色遮光の有効性を減少させうる。さらに、これら従来の技術は、青色光波長以外の光の波長の全体的な透過を所望せず減少させる。この所望しない減少は、レンズ使用者に対して次々に視力の減少をもたらす。
【００１０】
前述の内容を考慮すると、眼用システムに対する必要性が存在する。それは、青色光波長の選択的な阻止と同時に、可視光線の８０％を越える伝搬と、着用者によって身につけられるとき、前記眼用システムを見る人にとってはほとんど中間色と受け取られることである。加えて、このようなシステムが着用者の色覚を害さないこと、及びさらに、システムの背面から着用者の目の中への反射が、着用者に不快とならないレベルであることは重要である。この必要性は、黄斑変性（産業化した世界で失明の主な原因）及び他の網膜疾患に対する可能な寄与因子の一つとして青色光を挙げているデータとしてますます存在している。
【先行技術文献】
【特許文献】
【００１１】
【特許文献１】米国特許第６，９８４，０３８号明細書
【特許文献２】米国特許第７，０６６，５９６号明細書
【非特許文献】
【００１２】
【非特許文献１】Ｊａｎｅｔ  Ｒ．  Ｓｐａｒｒｏｗ  ｅｔ  ａｌ．，“Ｂｌｕｅ  ｌｉｇｈｔ‐Ａｂｓｏｒｂｉｎｇ  ｉｎｔｒａｏｃｕｌａｒ  ｌｅｎｓ  ａｎｄ  ｒｅｔｉｎａｌ  ｐｉｇｍｅｎｔ  ｅｐｉｔｈｅｌｉｕｍ  ｐｒｏｔｅｃｔｉｏｎ  ｉｎ  ｖｉｔｒｏ，”  Ｊ．Ｃａｔａｒａｃｔ  Ｒｅｆｒａｃｔ．  Ｓｕｒｇ．２００４，ｖｏｌ．３０，ｐｐ．８７３‐７８．
【発明の概要】
【発明が解決しようとする課題】
【００１３】
本発明は眼用システムに関している。より具体的には、本発明は、外観的に魅力のある製品を提示する同時に、青色光波長の阻止を実現する眼用システムに関している。
【００１４】
眼用システムは、可視光の８０％かそれ以上の透過率を提供し、選択的に青色光の波長を妨げ、着用者の適切な色覚能力を可能にし、及びそのようなレンズまたはレンズシステムを着用した着用者を見る観測者にとってはほとんど中間色の外観を提供することが出来るように提供されている。前記システムは、所望の効果を提供するために様々な光学的コーティング、フィルム、材料、及び吸収染料を利用しうる。
【課題を解決するための手段】
【００１５】
本発明の実施形態は、容姿的に魅力的な製品と、利用者に対して標準的であるか、または条件にあった色知覚と、良好な視力のための透過光の高いレベルと、を提供すると同時に、効果的に青色遮光を行う眼用システムに関する。可視光の８０％かそれ以上の平均透過率を提供し、青色光の波長を選択的に抑制し（「青色遮光」）、着用者の適切な色覚性能を可能にし、及び、そのようなレンズまたはレンズシステムを身につけている着用者を見ている観察者に対してほとんど中間色の外観を提供することのできる眼用システムが提供される。ここで用いられるような、システムの「平均透過率」は、可視スペクトルのような波長の範囲において平均の透過率を示す。システムはまた、前記システムの「発光性透過率」を特徴としてもよく、これは、波長範囲で平均値を参照し、それぞれの波長に対する目の敏感さに従って重みをかけられる。ここで述べられるシステムは、望ましい効果を産み出すために、種々の光学被覆、フィルム、材料、及び吸収染料を用いてもよい。
【００１６】
より具体的には、本発明の実施形態は、色彩調整と組み合わせて効果的な青色遮光を提供してもよい。ここに用いられるような「色彩調整」または「色彩調整化」は、青色遮光の有効性を減らすことなく容姿的に受容できる結果を産み出すように、黄色または琥珀色、または青色遮光の他の望まれない効果が、減らされるか、相殺されるか、中和されるか、またはさもなければ埋め合わせられることを意味している。例えば、４００ｎｍ‐４６０ｎｍ近くの波長が遮光されるか強度が減らされる。特に、例えば、４２０‐４４０ｎｍ近くの波長が遮光されるか強度が減らされる。さらに、遮光されない波長の透過率は高いレベル、例えば少なくとも８０％で残っている。さらに、外部観測者に対して、眼用システムは透明、またはほとんど透明に見える。システムの利用者に対して、色知覚は標準的であるか、または受容可能でありうる。
【００１７】
ここで用いられるような「眼用システム」は例えば、眼鏡、サングラス、コンタクトレンズ、内部眼球レンズ、角膜インレイ（ｉｎｌａｙｓ）、角膜オンレイ（ｏｎｌａｙ）に用いられる処方または非処方の眼用レンズを含み、及び、さらなる詳細がここで述べられる所望の機能性を提供するために、他の要素と処理されるか、加工されるか、結合されてもよい。ここで用いられるように、「眼用材料」は、調整レンズのように眼用システムを造りあげるために共通に使われる。他の材料が様々な眼用システムに対して使われ、及び知られているけれども、ここで例となる眼用材料は、ガラス、ＣＲ‐３９のようなプラスチック、Ｔｒｉｖｅｘ、及びポリカーボネート材料を含んでいる。
【００１８】
眼用システムは、色彩調整要素の後方に青色遮光要素を含んでいてもよい。青色遮光要素、または色彩調整要素のどちらかが、レンズのような眼用要素となるか、その一部を形成してもよい。後部の青色遮光要素、及び前部の色彩調整要素は、眼用レンズの表面または複数表面の上に、または隣接して、または近くで、はっきりと区別できる層である。色彩調整要素は、容姿的に受け入れられる外観を生み出すために、後部の青色遮光要素の黄色、または琥珀色の色あいを減らすか、または中和してもよい。例えば、外部観測者に対して、眼用システムは透明、またはほとんど透明に見える。システムの利用者に対して、色知覚は標準的であるか受け入れられる。さらに、青色遮光及び色彩調整の色合いが混合されないので、青色光スペクトルの波長は遮光されるか、または強度が減少され、及び遮光されない波長に対して眼用システム内の入射光の透過強度は少なくとも８５％となる。
【００１９】
前に議論したように、青色遮光に対する技術は知られている。青色光波長を阻止する周知技術は、吸光、反射、干渉、またはそれらの組み合わせを含む。以前に検討したことだが、１つの技術に従って、レンズは、ＢＰＩフィルタービジョン４５０またはＢＰＩダイヤモンドダイ５００のような、青色遮光の色合いを適当な割合または濃度で、色付け／染色されうる。前記色付けは、例えば、所定の期間にわたって、青色遮光染料溶液を含む加熱されたティントポット内へレンズを浸すことによって達成されうる。もう１つの技術に従って、フィルターが青色遮光のために用いられる。前記フィルターは、例えば、青色光波長の吸光、及び／または反射、及び／または干渉を示す有機または無機化合物を含みうる。前記フィルターは有機及び／または無機物質の複数の薄い層または被覆を備えることができる。各層は、それぞれが個々に、または他の層と組み合わせて、青色光波長を有する光の吸光、反射、または干渉のような特性を有しうる。ルゲートノッチフィルター（Ｒｕｇａｔｅ  ｎｏｔｃｈ  ｆｉｌｔｅｒ）は青色遮光フィルターの一つの例である。ルゲートフィルターは、反射率が高低値の間で変動する無機誘電体の薄い単層フィルムである。異なる屈折率（例えばＳｉＯ２とＴｉＯ２）の２つの材料の相互堆積によって製造されたルゲートフィルターは、波長遮光に対して明白に定義されたストップバンドを有し、前記バンドの外側でほとんど減衰がないことで知られている。前記フィルターの構造パラメータ（振動周期、屈折率調整、屈折率振動の数）はフィルターの性能パラメータ（ストップバンドの中心、ストップバンドの幅、バンド内部の透過率）を決定する。ルゲートフィルターは、例えば特許文献１及び特許文献２においてその全体を参照することでより詳細に開示されている。青色遮光に対するもう一つの技術は、多層誘電体スタックの利用である。多層誘電体スタックは、反射率の高い物質と低い物質の離散的な層を堆積することで製造される。ルゲートフィルターと同様に、個々の層の厚さ、個々の層の反射率、及び層の繰り返しの数、のような設計パラメータは多層誘電体スタックの性能パラメータを決定する。
【００２０】
外部観測者によって見られるとき、前記眼用システムが全体として容姿的に受け入れることのできる外観を有しているように、色彩調整は、例えば青色の色付け／染色の適切な割合または濃度、または赤色及び緑色の色付け／染色の適切な組み合わせ、を持たせることを備えうる。例えば、眼用システムは全体として透明、またはほとんど透明に見える。
【図面の簡単な説明】
【００２１】
【図１Ａ】後方の青色遮光要素及び前方の色彩調整要素を含む眼用システムの例を示している。
【図１Ｂ】後方の青色遮光要素及び前方の色彩調整要素を含む眼用システムの例を示している。
【図２】眼用システムを形成するためにダイレジストを用いる例を示している。
【図３】透明なまたはほとんど透明な眼用レンズ内に積層された青色遮光要素及び色彩調整要素を有する例となるシステムを図解している。
【図４】インモールドコーティングを利用して形成された例となる眼用システムを図示している。
【図５】二つの眼用要素の結合を図示している。
【図６】反射防止膜を用いた例となる眼用システムを図示している。
【図７Ａ】青色遮光要素、色彩調整要素、及び眼用要素の様々な例となる組み合わせを図示している。
【図７Ｂ】青色遮光要素、色彩調整要素、及び眼用要素の様々な例となる組み合わせを図示している。
【図７Ｃ】青色遮光要素、色彩調整要素、及び眼用要素の様々な例となる組み合わせを図示している。
【図８Ａ】多機能性青色遮光及び色彩調整要素を含む眼用システムの例を示している。
【図８Ｂ】多機能性青色遮光及び色彩調整要素を含む眼用システムの例を示している。
【図９】様々なＣＩＥ座標に相当する観測した色の参照を示している。
【図１０】Ｇｅｎｔｅｘｔ  Ｅ４６５吸収染料の透過率を示している。
【図１１】Ｇｅｎｔｅｘｔ  Ｅ４６５吸収染料の吸光度を示している。
【図１２】４３０ｎｍ範囲の吸収に適した染料濃度を有するポリカーボネート基板の透過率を示している。
【図１３】反射防止膜を有するポリカーボネート基板の波長に応じた透過率を示している。
【図１４】反射防止膜を有するポリカーボネート基板のカラープロット。
【図１５】被覆されないポリカーボネート基板、及び両表面上に反射防止膜を有するポリカーボネート基板の波長に応じた透過率。
【図１６】ポリカーボネート基板上のＴｉＯ２層１０６ｎｍのスペクトル透過率。
【図１７】ポリカーボネート基板上のＴｉＯ２層１０６ｎｍのカラープロット。
【図１８】ポリカーボネート基板上のＴｉＯ２層１３４ｎｍのスペクトル透過率。
【図１９】ポリカーボネート基板上のＴｉＯ２層１３４ｎｍのカラープロット。
【図２０】青色吸収染料を有する基板の色彩調整に適した修正ＡＲ被覆のスペクトル透過率。
【図２１】青色吸収染料を有する基板の色彩調整に適した修正ＡＲ被覆のカラープロット。
【図２２】青色吸収染料を有する基板のスペクトル透過率。
【図２３】青色吸収染料を有する基板のカラープロット。
【図２４】青色吸収染料及び後部のＡＲ被覆を有する基板のスペクトル透過率。
【図２５】青色吸収染料及び後部のＡＲ被覆を有する基板のカラープロット。
【図２６】前後の表面上に青色光吸収染料及びＡＲ被覆を有する基板のスペクトル透過率。
【図２７】前後の表面上に青色光吸収染料及びＡＲ被覆を有する基板のカラープロット。
【図２８】青色光吸収染料及び色彩調整ＡＲ被覆を有する基板のスペクトル透過率。
【図２９】青色光吸収染料及び色彩調整ＡＲ被覆を有する基板のカラープロット。
【発明を実施するための形態】
【００２２】
図１Ａは後部の青色遮光要素１０１、及び前部の色彩調整要素１０２を備えた眼用システムを示している。各要素は凹状の後部側面、または表面１１０、１１５、及び凸状の前部側面、または表面１２０、１２５を有している。システム１００において、後部の青色遮光要素１０１は、単焦点レンズ、ウェハまたは光学的母材（ｏｐｔｉｃａｌ  ｐｒｅ−ｆｏｒｍ）のような眼用要素であるか、それを含みうる。単焦点レンズ、ウェハ、光学的母材は、青色遮光を行なうために色付けされるか、または染色されうる。前部の色彩調整要素１０２は表面外観層（ｓｕｒｆａｃｅ  ｃａｓｔ  ｌａｙｅｒ）を備えており、周知の技術によって単焦点レンズ、ウェハまたは光学的母材に付けられる。例えば、表面外観層は、可視または紫外光、またはその二つの組み合わせを利用して単焦点レンズ、ウェハまたは光学的母材に添えられるか、または密着させられる。
【００２３】
表面外観層は、単焦点レンズ、ウェハまたは光学的母材の凸側に形成されうる。青色遮光を行なうために単焦点レンズ、ウェハ、または光学的母材が色付け、または染色されているので、それは容姿的に望ましくない黄色か、または琥珀色の色を有しうる。従って、表面外観層は、例えば、青色の色付け／染色の適切な割合、または赤色及び緑色の色付け／染色の適切な組み合わせで色付けされうる。
【００２４】
表面外観層は、青色遮光にするためにすでに処理された単焦点レンズ、ウェハまたは光学的母材に付けられた後で、色彩調整添加物で処理されてもよい。例えば、凸部表面上に表面外観層を有する青色遮光単焦点レンズ、ウェハまたは光学的母材は、溶液内に色彩調整染料の適切な割合及び濃度を有する加熱されたティントポットで浸漬されうる。前記表面外観層は、前記溶液から色彩調整染料を吸収する。青色遮光単焦点レンズ、ウェハまたは光学的母材があらゆる色彩調整染料を吸収することを阻止するために、その凹状表面が、ダイレジスト、例えばテープ、または蝋、または他の被服で覆われるか、または密封されうる。これは、単焦点レンズ、ウェハまたは光学的母材１０１の凹状表面上にダイレジスト２０１を有する眼用システム１００を示す図２において図解されている。単焦点レンズ、ウェハ、または光学的母材の端は、容姿的に適合された色となることを可能にするために、被覆されないままとすることができる。これは厚いエッジを有する負の焦点レンズに対して重要となりうる。
【００２５】
図１Ｂは、前部の色彩調整要素１０４が、単焦点または多焦点レンズ、ウェハまたは光学的母材のような眼用要素であるか、またはそれを含みうるもう１つの眼用システム１５０を示している。後部の青色遮光要素１０３は表面外観層であってもよい。この組み合わせを作るために、前記組み合わせが青色遮光染料溶液を含む加熱されたティントポットに浸漬されるとき、青色遮光染料を吸収するのを妨げるために、色彩調整単焦点レンズ、ウェハまたは光学的母材の凸部表面が上記のようにダイレジストで覆われてもよい。一方、露出された表面外観層は青色遮光染料を吸収する。
【００２６】
表面外観層は、単焦点レンズ、ウェハまたは光学的母材よりむしろ多焦点と組み合わせて使用してもよいことが理解されるべきである。加えて、表面外観層は、単焦点レンズ、ウェハまたは光学的母材に力を加えて多焦点力を含ませるために使われることができ、それによって、単焦点レンズ、ウェハまたは光学的母材にラインか、またはプログレッシブな型の付加を有する多焦点のレンズに転換する。もちろん、表面外観層は単焦点レンズ、ウェハまたは光学的母材に力をわずか、または全然加えないよう設計されることもできる。
【００２７】
図３は、眼用要素内に機能的に積層されている青色遮光と色彩調整を示している。より具体的には、眼用レンズ３００において、後部領域で別の透明な、またはほとんど透明な眼用要素３０１の内部への色合いの浸透の深さに対応している部分３０３は、青色遮光でありうる。さらに、前面または前部領域で別の透明、またはほとんど透明な眼用要素３０１の内部への色合いの浸透の深さに対応している部分３０２は色彩調整でありうる。図３において図示されたシステムは、以下のように生産される。眼用要素３０１は、例えば、最初は透明であるか、またはほとんど透明な単焦点または多焦点のレンズ、ウェハまたは光学的母体でありうる。例えば前に述べられたように、ダイレジストでマスクまたは被覆することによって正面の凸部表面が非吸収性とされる一方で、前記透明、またはほとんど透明な単焦点または多焦点のレンズ、ウェハまたは光学的母体は青色遮光染料によって色付けされうる。結果として、透明な、またはほとんど透明な単焦点または多焦点のレンズ、ウェハまたは光学的母材３０１の後部の凹部表面から始まり、内部に展開し、及び青色遮光機能性を有している部分３０３は色あいの浸透によって作られてもよい。それから、前部の凸部表面の非吸収被覆が取り除かれてもよい。それから、非吸収被覆が凹部の表面に塗布されてもよく、単焦点または多焦点のレンズ、ウェハまたは光学的母材の凸部表面及び周辺端部が色彩調整のために（例えば、加熱されたティントポット内の浸漬によって）色付けされてもよい。色彩調整染料は、前部の凸部表面から始まり、内部に展開し、前の被覆に起因して色付けされていない状態のままであった周辺端部及び部分３０２によって吸収されるだろう。前述の工程を逆転させることができる。すなわち、残った部分が色彩調整のために色付けされる一方で、凹部表面が最初にマスクされうる。それから、被覆を取り除くことができ、マスキングによって色付けされないままの凹部領域での深さまたは厚さを、青色遮光のために色付けすることができる。
【００２８】
今、図４を参照すると、眼用システム４００がインモールド被覆を利用して形成されうる。より具体的には、適切な青色遮光の色合い、染料または他の添加物で染色／色付けされている単焦点または多焦点レンズ、ウェハまたは光学的母材のような眼用要素４０１は、表面外観を経由して、色付けされたインモールド被覆４０３を用いて色彩調整されうる。適切な高さ及び／または色彩調整染料の混合を備えるインモールド被覆４０３を、凸部表面のモールドに塗布してもよい（すなわち、図示されていないが、被覆４０３を眼用要素４０１の凸部表面に塗布するためのモールド）。無色のモノマー４０２が、被覆４０３と眼用要素４０１の間に満たされ、そして硬化される。モノマー４０２を硬化するプロセスは、色彩調整インモールド被覆を眼用要素４０１の凸部表面に移動させる。その結果は、色彩調整の表面被覆を有する青色遮光眼用システムとなる。前記インモールド被覆は、例えば、反射防止被覆であるか、または従来のハードコーティングである。
【００２９】
今、図５を参照すると、眼用システム５００が２つの眼用要素、一方は青色遮光、そして他方は色彩調整、を備えうる。例えば、第１眼用要素５０１は、後方の単焦点または凹部表面の多焦点のレンズ、ウェハまたは光学的母材であり、青色遮光の望ましい度合いを達成するために適切な青色遮光染料で染色／色付けされうる。第２眼用要素５０３は、前方の単焦点または凸部表面の多焦点レンズ、ウェハまたは光学的母材であり、例えばＵＶ光または可視光硬化粘着物質５０２を用いて、後方の単焦点または凹部表面の多焦点のレンズ、ウェハまたは光学的母材に結合されるか取り付けられうる。前記前方の単焦点または凸部表面の多焦点レンズ、ウェハまたは光学的母材は、後方の単焦点または凹部表面の多焦点のレンズ、ウェハまたは光学的母材に結合される前、または後に色彩調整とされうる。後者の場合、前記前方の単焦点または凸部表面の多焦点レンズ、ウェハまたは光学的母材は、上述した技術によって色彩調整とされうる。例えば、前記後方の単焦点または凹部表面の多焦点のレンズ、ウェハまたは光学的母材は、色彩調整染料を吸収するのを避けるためにダイレジストでマスクまたは被覆される。それから、結合した後方及び前方の部分は、色彩調整染料の適切な溶液を含んでいる加熱されたティントポットに共に置かれ、前方の部分が色彩調整染料を吸収することを可能にしている。
【００３０】
上述した実施形態のシステムのいずれも、一つ以上の反射防止（AR）要素と結合されてもよい。これは、図１Ａ及び１Ｂにおいて示される眼用レンズ１００及び１５０に対して、例として図６で示されている。図６において、第１のＡＲ要素６０１、例えば被覆は、後部の青色遮光要素１０１の凹部表面に塗布されており、第２の要素６０２が色彩調整要素１０２の凸部表面に塗布されている。同様に、第１のＡＲ要素６０１が後部の青色遮光要素１０３の凹部表面に塗布されており、第２のＡＲ要素６０２が色彩調整要素１０４の凸部表面に塗布されている。
【００３１】
図７Ａ−７Ｃは青色遮光要素と色彩調整要素を含むさらなる例となるシステムを示している。図７Ａにおいて、眼用システム７００は、透明なまたはほとんど透明な眼用レンズ７０２の前部の表面上に、または隣接しており、隣り合っているがはっきりと区別できる被覆または層として形成される青色遮光要素７０３、及び色彩調整要素７０４を備えている。青色遮光要素７０３は色彩調整要素７０４の後方にある。透明またはほとんど透明な眼用レンズの後部表面の上にまたは隣接して、ＡＲ被服または他の層７０１が形成されうる。他のＡＲ被覆または層７０５が色彩調整層７０４の前部表面の上に、または隣接して形成されうる。
【００３２】
図７Ｂにおいて、青色遮光要素７０３と色彩調整要素７０４は、透明かまたはほとんど透明な眼用レンズ７０２の後部表面の上に、または隣接して配置されている。再び、青色遮光要素７０３は色彩調整要素７０４に後方にある。ＡＲ要素７０１は、青色遮光要素７０３の後部表面の上に、または隣接して形成されうる。もう１つのＡＲ要素７０５は、透明またはほとんど透明な眼用レンズ７０２の前部の表面の上に、または隣接して形成されうる。
【００３３】
図７Ｃにおいて、青色遮光要素７０３と色彩調整要素７０４は、それぞれ透明な眼用レンズ７０２の後部及び前部表面の上に、または隣接して配置されている。再び、青色遮光要素７０３は色彩調整要素７０４の後方にある。ＡＲ要素７０１は、青色遮光要素７０３の後部表面の上に、または隣接して形成され、もう１つのＡＲ要素７０５は、色彩調整要素７０４の前部表面の上に、または隣接して形成されうる。
【００３４】
図８Ａと８Ｂは、青色光波長を遮光して、色彩調整を実行する両方の機能が単一要素８０３で結合されうる眼用システム８００を示している。例えば、結合された機能要素は青色光波長を遮光して、同様にいくらか緑色及び赤色の波長を反射し、それによって青色を中和して、レンズ内で主要な色の外観を排除している。結合された機能要素８０３は、透明な眼用レンズ８０２の後部または前部のどちらかの表面の上に、または隣接して配置されうる。眼用レンズ８００はさらに、透明な眼用レンズ８０２の後部または前部のどちらかの表面の上に、または隣接してＡＲ要素８０１を含みうる。
【００３５】
色彩調整要素の有効性を定量化するために、眼用材料の基板よって反射及び／または透過された光を観測することは有用である。前記観測された光は、観測された光の色を示すためのＣＩＥ座標によって特徴づけられる。これらの座標を、入射する光のＣＩＥ座標と比較することによって、前記光の色が反射／透過に起因してどれほどシフトされたかを決定することが可能である。白色光はＣＩＥ座標（０．３３、０．３３）を持つと定義される。それによって、観察された光のＣＩＥが（０．３３、０．３３）により近いと、観察者は「より白色」であると見る。レンズによって実施された色のシフトまたは調整を特徴づけるために、（０．３３、０．３３）白色光がレンズに向けられ、反射及び透過光のＣＩＥが観測されうる。透過光が約（０．３３、０，３３）のＣＩＥを有する場合、色のシフトはなく、レンズを通して観測された物体が自然な外観を有している、すなわち、レンズなしで観察された物体と比較しても、色はシフトされないだろう。同様に、反射光が約（０．３３、０．３３）のＣＩＥを有する場合、レンズは自然に美しい外観を有しているだろう。すなわち、それはレンズまたは眼用システムの利用者を見ている観察者に色付けされたと思われないだろう。このようにして、可能な限り（０．３３、０，３３）に近づけることが透過及び反射した光に対して望まれる。
【００３６】
図９は、さまざまなＣＩＥ座標に対応する観察された色を示すＣＩＥプロットを示している。参照点９００は座標（０．３３、０．３３）を示している。プロットの中央領域は一般的に「白」として指定されるにもかかわらず、この領域でＣＩＥ座標を有しているいくらかの光は、観測者にわずかに色付けされたことがわかる。例えば、（０．４、０．４）のＣＩＥ座標を有している光は、観察者に黄色であるように見えるだろう。このようにして、眼用システム内でカラーニュートラルな外観を達成するためには、システムによって透過及び／または反射された（０．３３、０．３３）の光（すなわち、白色光）に対して、透過／反射の後で可能な限り（０．３３、０．３３）に近いＣＩＥ座標を有することが望ましい。ラベル表示された領域は明快さのために取り除かれるにもかかわらず、図９内で示されたＣＩＥプロットは、さまざまなシステムで観察したカラーシフトを示すために、参照としてここで使用されるだろう。
【００３７】
特定の光透過率と吸光特性を有するレンズを生産するために、基板材料内へ染料を射出成型する注入によって、吸収染料は眼用レンズの基板材料内に含まれうる。これらの染料材料は、前記染料の基本的なピーク波長で、またはポルフィリン材料内で一般的に見つけられるソレーバンドの存在によってより短い共鳴波長で、吸光することができる。他の材料が、様々な眼用システムに対して用いられ、及び知られているにもかかわらず、例となる眼用材料は、様々なガラス、及び登録商標ＣＲ−３９、ＴＲＩＶＥＸ（登録商標）、ポリカーボネート、ポリメチルメタクリレート、シリコン、及びフルオロポリマー、のようなポリマーを含んでいる。
【００３８】
例のみの手段として、Ｇｅｎｔｅｘの染料材料Ｅ４６５の透過率と吸光度が図１０‐１１で示される。吸光度（Ａ）は式Ａ＝ｌｏｇ１０（１／Ｔ）によって透過率（Ｔ）と関連付けられる。この場合、透過率は０から１（０＜Ｔ＜１）の間にある。しばしば透過率はパーセンテージで表現される。すなわち、０％＜Ｔ＜１００％である。Ｅ４６５染料は４６５未満の波長を遮光、及び高い光学密度を有する波長（ＯＤ＞４）を遮光するために通常提供される。類似の製品が他の波長を遮光するために利用できる。例えば、ＧｅｎｔｅｘからのＥ４２０は４２０ｎｍを下まわる波長を遮光する。他の例となる染料は、青色波長で吸収できるプロピリン、プロピレン、及び類似の染料を含んでいる。
【００３９】
より短い波長の吸光度は、染料濃度の減少によって減らされうる。この、及び他の染料材料は、４３０ｎｍの領域で〜５０％の透過率を達成することができる。図１２は、４３０ｎｍ範囲内の吸光に対して適切な染料濃度を有し、及び４２０ｎｍ−４４０ｎｍの範囲で若干の吸収を有するポリカーボネート基板の透過率を示している。これは染料の濃度を減らすこと、及びポリカーボネート基板の効力を含ませることによって達成される。この位置で後部表面は、反射防止で被覆されていない。
【００４０】
染料の濃度は眼用システムの外観とカラーシフトにも影響を与えうる。濃度を減らすことによって、さまざまな度合いのカラーシフトを有するシステムが得られうる。ここで用いられる「カラーシフト」は、参照光のＣＩＥ座標が眼用システムの透過及び／または反射の後で変化する量を参照している。白色光（例えば、日光、白熱光、蛍光灯）として一般的に受ける光の様々なタイプの違いに起因して、システムによって引き起こるカラーシフトでシステムを特徴づけることもまた有用である。それゆえ、光がシステムによって、透過及び／または反射されるとき、入射する光のＣＩＥ座標がシフトされる量に基づいてシステムを特徴づけることは有用である。例えば、（０．３３、０．３３）のＣＩＥ座標を有する光が、透過の後で（０．３０、０．３０）のＣＩＥを有する光となるシステムは、（−．０３、−．０３）、またはより一般に（±０．０３、±０．０３）のカラーシフトを引き起こすものとして述べられうる。このようにして、システムに起因するカラーシフトは、「自然の」光、及び観測した物体をシステムの着用者に対してどのように見せるかを示している。以下でさらに述べられるように、（±０．０５、±０．０５）未満から（±０．０２、±０．０２）までのカラーシフトを引き起こすシステムが達成される。
【００４１】
眼用システムにおける短波長の透過率の減少は、Ａ２Ｅの励起のような、目の中で起こる光電効果に起因する細胞死を減らすのに有用である。４３０±３０ｎｍで入射する光を約５０％まで減らすことは細胞死をおよそ８０％減らすことができることが示されている。例えば、非特許文献１を参照する。開示内容はその全体を参照することによって組み込まれる。４３０−４６０ｎｍの範囲の光のような青色光の量をわずか５％まで減らすことは、同様に細胞死及び／または変性を減らし、それ故、加齢性黄斑変性症のような状態の悪影響を避ける、または減らす。
【００４２】
吸収染料は、光の望ましくない波長を遮光するために用いられるにもかかわらず、前記染料は副作用としてレンズ内に色合い付けを引き起こしうる。例えば、多くの青色遮光眼用レンズは、しばしば望ましくなく、及び／または見て美しくない黄色の彩色を有している。この彩色を埋め合わせるために、色彩調整被覆が、内部に吸収染料を含んでいる基板の一表面または両表面に適用されうる。
【００４３】
（干渉フィルターである）反射防止（ＡＲ）被覆は、商用の眼用被覆産業において十分確立されている。前記被覆は一般的に少数の層、しばしば１０未満であり、一般的に、ポリカーボネートの表面からの反射を１％未満まで減らすために用いられる。このようなポリカーボネートの表面の上の被覆の例は図１３で示されている。この被覆のカラープロットは図１４に示されており、色が非常に中間色であることが観測される。全体の反射率は０．２１％であることが観測される。反射光は（０．２３４、０．０７５）のＣＩＥ座標を有することが観測され；透過光は（０．３３４、０．３３６）のＣＩＥ座標を有していた。
【００４４】
ＡＲ被覆は、高い透過率を達成するために、レンズまたは他の眼用装置の両表面に適用される。このような構成は図１５に示されている。より黒い線１５１０はＡＲ被覆ポリカーボネートであり、より細い線１５２０は被覆されないポリカーボネート基板である。このＡＲ被覆は全透過光の１０％の増加を提供する。ポリカーボネート基板内の吸光に起因する若干の光の自然な損失がある。この例のために用いられた特定のポリカーボネート基板は、約３％の透過率損失を有している。眼用産業におけるＡＲ被覆は、レンズの透過率を増加させるために一般的に両表面に適用される。
【００４５】
本発明によるシステムにおいて、一般的に４３０ｎｍの領域における青色波長光の同時に起こる吸光と、増加した透過率を可能にするため、ＡＲ被覆または他の色彩調整フィルムは吸収染料と結合されうる。前に述べられたように、４３０ｎｍの領域だけの光の除去は、いくらか未処理の色外観を有するレンズをもたらす。中間色の透過を達成するためにスペクトル的に光を調整することは、ＡＲ被覆の少なくとも１つを、全体的に光の透過色を調節するために修正されうることである。本発明による眼用システムにおいて、この調節は、以下のレンズ構造を作るために、レンズの前方表面で実行されうる
【００４６】
（利用者の目から最も遠い）空気／前部の凸部レンズ被覆／吸光眼用レンズ基板／後部の凹部反射防止被覆／（利用者の目に最も近い）空気。
【００４７】
このような構成において、前部の被覆は、従来のレンズ内で一般的に実行される反射防止機能に加えて、基板内での吸光に起因する色外観を埋め合わせるためにスペクトル調整を提供しうる。それ故、前記レンズは透過及び反射光の両者に対して適切な色彩調整を提供しうる。透過光の場合、色彩調整は適切な色覚を可能にし、反射光の場合、色彩調整は適切なレンズの美観を提供しうる。
【００４８】
ある場合において、色彩調整フィルムは他の眼用材料の２つの間に配置されうる。例えば、フィルター、ＡＲフィルム、または他のフィルムは眼用材料の内部に配置されうる。例えば、以下の構成が使用されうる。
【００４９】
（利用者の目から最も遠い）空気／眼用材料／フィルム／眼用材料／（利用者の目に最も近い）空気。
【００５０】
前記色彩調整フィルムは、レンズの外部の、及び／または内部の表面に適用されたハードコートのような被覆であってもよい。他の構成が可能である。例えば、図３を参照すると、眼用システムは、青色吸収染料がドープされた眼用材料３０１、及び一つ以上の色彩調整層３０２、３０３を含みうる。もう一つの構成において、内部層３０１は、青色吸収染料でドープされた眼用材料３０２、３０３で囲まれた色彩調整層でありうる。ＡＲ被覆のような、追加の層及び／または被覆は、システムの一つ以上の表面上に配置されうる。類似の材料、及び構成が、例えば図４−８Ｂについて述べられたシステムにおいてどのように用いられるかを理解できるだろう。
【００５１】
このようにして、吸収染料を有するレンズの全体的なスペクトル応答を微調整するために、ＡＲ被覆のような光学フィルム及び／または被覆が利用されうる。可視スペクトルにわたる透過率変動はよく知られており、光学被覆における厚さと層の数の関数として変化する。本発明において一つ以上の層は、必要とされるスペクトル特性の調整を提供するために利用されうる。
【００５２】
例となるシステムにおいて、色彩変化がＴｉＯ２の単層（一般的なＡＲ被覆材料）によって提供される。図１６は、１０６ｎｍのＴｉＯ２の厚い単層のスペクトル透過率を示している。この同様の層のカラープロットは図１７に示されている。透過光に対して示されるＣＩＥカラー座標（ｘ、ｙ）１７１０は、（０．３３１、０．３４５）である。反射光は（０．３５３、０．２５１）のＣＩＥ座標１７２０有しており、淡紫色−ピンクをもたらす。
【００５３】
図１８及び１９でそれぞれ示される１３４ｎｍの層に対する透過スペクトルとカラープロットで示されるように、ＴｉＯ２層の厚さを変えることは、透過光の色を変化させる。このシステムにおいて、透過光は（０．３６２、０．３６８）のＣＩＥ座標１９１０で示し、及び反射光は（０．２０９、０．２２９）のＣＩＥ座標１９２０を有した。様々なＡＲ被覆の透過率の特性と予測または評価は従来技術で知られている。例えば、ＡＲ材料の周知の厚さで形成されたＡＲ被覆の透過率効果は、様々なコンピュータプログラムを用いて計算及び予期されうる。例となる、限定されないプログラムは、シンフィルムセンター（Ｔｈｉｎ  Ｆｉｌｍ  Ｃｅｎｔｅｒ）社から入手可能なエッセンシャルマクロードシンフィルムソフトウェア（Ｅｓｓｅｎｔｉａｌ  Ｍａｃｌｅｏｄ  Ｔｈｉｎ  Ｆｉｌｍｓ  Ｓｏｆｔｗａｒｅ）、ソフトウェアスペクトル（Ｓｏｆｔｗａｒｅ  Ｓｐｅｃｔｒａ）社から入手可能なＴＦＣａｌｃ、及びＦＴＧソフトウェアアッソシエイトから入手可能なＦｉｌｍＳｔａｒオプティカルシンフィルムソフトウェアを含む。他の方法はＡＲ被覆または他の類似の被覆、またはフィルムの性質を予測するために使用されうる。
【００５４】
本発明によるシステムにおいて、青色吸収染料は、青色遮光、色彩調整システムを提供するために被覆または他のフィルムと結合されうる。前記被覆は透過及び／または反射光の色を補正するために、修正される前方の表面上でＡＲ被覆であってもよい。例となるＡＲ被覆の透過率とカラープロットは、それぞれ、図２０と２１に示されている。図２２と２３は、ＡＲ被覆無しで青色吸収染料を有しているポリカーボネート基板に対して、それぞれ透過率とカラープロットを示している。染色された基板は、４２０−４４０ｎｍの領域で若干の吸光を含みながら、４３０ｎｍ領域で、非常に強く吸光する。染色された基板は、図２０−２１で図解されるように、システムの全体的な透過率を増やすために適切なＡＲ被覆と結合されうる。後部にＡＲ被覆を有している染色された基板に対する透過率とカラープロットは、それぞれ、図２４と２５で示されている。
【００５５】
ＡＲ被覆は、眼用システムの前部にも適用され（すなわち、前記システムの着用者の目からの最も遠い表面）、透過率とカラープロットは、それぞれ図２６と２７に示される。システムが高い透過率を示し、透過光が比較的中間色ではあるが、反射光は（０．２４９、０．０９０）のＣＩＥを有している。それ故、青色吸収染料の効果を完全に色彩調整するために、前方のＡＲ被覆を修正して、中間色の構成を作り出すために必要な色彩調整を達成させる。この構成の透過率とカラープロットは、それぞれ図２８と２９に示されている。この構成において、透過、及び反射光の両方とも、色の中性を達成するために最適化されうる。内側の反射光に対して、約６％であることが好まれうる。反射のレベルはシステムの着用者を悩ませるはずであり、それは可視光の異なる波長を吸収するレンズ基板内に追加の異なる吸収染料を加える方法によって、前記反射はさらに減らされる。しかしながら、この構成の設計は、顕著な性能を達成し、及びここで述べられたような青色遮光、色彩調整された眼用システムに対する必要性を満足させる。全体の透過率は９０％を越え、透過及び反射した色の両方が色の中間色である白色点に非常に近い。図２９で示されるように、反射光は（０．３３４、０．３３４）のＣＩＥ有しており、透過光は（０．３４１、０．３４５）のＣＩＥを有しており、カラーシフトはわずか、または全く示していない。
【００５６】
いくつかの構成において、前部の修正された反射防止被覆を、抑制されるべき青色光波長の１００％を遮光するよう設計することができる。しかしながら、これは着用者に対して約９％から１０％の後方反射をもたらしうる。この反射性のレベルは、着用者にいらだちの種となりうる。このようにして、前方の修正された反射防止被覆を有するレンズ基板の中に吸収染料を混ぜることによって、着用者にとって十分に受け入れられるレベルまでの反射の減少と共に、望ましい効果が達成されうる。一つ以上のＡＲ被覆を含むシステムの着用者によって観測された前記反射光は、８％かそれ以下に、または好ましくは３％かそれ以下に減少されうる。
【００５７】
前部及び後部のＡＲ被覆の組み合わせは、誘電体スタックとして参照され、様々な材料と厚さは、眼用システムの透過及び反射特性をさらに修正するために利用されうる。例えば、前部のＡＲ被覆及び／または後部のＡＲ被覆は、特定の色彩調整効果を達成するためにそれぞれ異なった厚さ及び／または材料で作られる。ある場合には、誘電体スタックを作り出すために使われる材料は、反射防止被覆を作るために従来使われる材料でなくてもよい。すなわち、色彩調整被覆は、反射防止機能を実行することなく基板内の青色吸収染料によって起こされるカラーシフトを修正しうる。
【００５８】
前に述べられたように、フィルターは青色遮光のためのもう１つの技術である。それ故、述べられた青色遮光要素のいずれも、青色遮光フィルターであるか、または青色遮光フィルター含むか、または青色遮光フィルターと結合されうる。このようなフィルターはルゲートフィルター（ｒｕｇａｔｅ  ｆｉｌｔｅｒ）、干渉フィルター、バンドパスフィルター、バンドブロックフィルター、ノッチフィルターまたは２色性フィルター（ｄｉｃｈｒｏｉｃ  ｆｉｌｔｅｒ）を含んでいてもよい。
【００５９】
本発明の実施形態において、上記の開示された青色遮光技術の１つ以上は、他の青色遮光技術と関連して使用されうる。例のみの方法によって、レンズ要素は、効果的に青色光を遮光するために染色／色付け及びルゲートノッチフィルター（ｒｕｇａｔｅ  ｎｏｔｃｈ  ｆｉｌｔｅｒ）を利用しうる。
【００６０】
４００−４６０ｎｍにおいて、またはその近くにおいて青色光波長の遮光を実施するために、上記の開示された構造及び技術のいずれも、本発明による眼用システムにおいて使用されうる。例えば、実施形態において遮光された青色光の波長は、前もって決定された範囲以内となりうる。実施形態において、前記範囲は４３０ｎｍ±３０ｎｍとなりうる。他の実施形態において、前記範囲は４３０ｎｍ±２０ｎｍとなりうる。また、他の実施形態において、前記範囲は４３０ｎｍ±１０ｎｍとなりうる。実施形態において、眼用システムは青色波長の透過率を上記定義された範囲以内で実質的には入射波長の９０％に制限しうる。他の実施形態において、眼用システムは青色波長の透過率を上記定義された範囲以内で実質的には入射波長の８０％に制限しうる。他の実施形態において、眼用システムは青色波長の透過率を上記定義された範囲以内で実質的には入射波長の７０％に制限しうる。他の実施形態において、眼用システムは青色波長の透過率を上記定義された範囲以内で実質的には入射波長の６０％に制限しうる。他の実施形態において、眼用システムは青色波長の透過率を上記定義された範囲以内で実質的には入射波長の５０％に制限しうる。他の実施形態において、眼用システムは青色波長の透過率を上記定義された範囲以内で実質的には入射波長の４０％に制限しうる。さらに他の実施形態において、眼用システムは青色波長の透過率を上記定義された範囲以内で実質的には入射波長の３０％に制限しうる。さらに他の実施形態において、眼用システムは青色波長の透過率を上記定義された範囲以内で実質的には入射波長の２０％に制限しうる。さらに他の実施形態において、眼用システムは青色波長の透過率を上記定義された範囲以内で実質的には入射波長の１０％に制限しうる。さらに他の実施形態において、眼用システムは青色波長の透過率を上記定義された範囲以内で実質的には入射波長の５％に制限しうる。さらに他の実施形態において、眼用システムは青色波長の透過率を上記定義された範囲以内で実質的には入射波長の１％に制限しうる。さらに他の実施形態において、眼用システムは青色波長の透過率を上記定義された範囲以内で実質的には入射波長の０％に制限しうる。規定されていなければ、眼用システムによる上記指定された範囲内の波長で電磁スペクトルの減衰は、少なくとも１０％；または少なくとも２０％；または少なくとも３０％；または少なくとも４０％；または少なくとも５０％；または少なくとも６０％；または少なくとも７０％；または少なくとも８０％；または少なくとも９０％；または少なくとも９５％；または少なくとも９９％；または実質的に１００％となりうる。
【００６１】
ある場合において、４００ｎｍ−４６０ｎｍ領域のような青色スペクトルの相対的に小さい部分をフィルターすることは特に望ましいものとなりうる。例えば、非常に多くの青色スペクトルの阻止することは、暗所視及び日周期を妨げうることがわかっている。従来の青色遮光眼用レンズは、広範囲の青色スペクトルの非常に大きな量を一般的に遮光し、それは着用者の「生体時計」に悪い影響を与え、及び他の悪影響を有する。このようにして、ここに述べられたような相対的に狭い範囲の青色スペクトルを遮光することが望まれうる。相対的に小さい範囲で比較的に少ない量の光をフィルターしうる例となるシステムは、４００ｎｍ−４６０ｎｍ、４１０ｎｍ−４５０ｎｍ、及び４２０ｎｍ−４４０ｎｍの波長を有する光の５−５０％、５−２０％、及び５−１０％を遮光または吸光するシステムを含んでいる。
【００６２】
青色光の波長が、上記のように選択的に遮光されると同時に、可視電磁スペクトルの他の部分の少なくとも８０％、または少なくとも８５％、及び他の実施形態において少なくとも９０−９５％、は眼用システムによって透過されうる。規定がなければ、青色光スペクトルの外、例えば約４３０ｎｍの範囲以外の波長での電磁スペクトルの眼用システムによる衰弱は、２０％かそれ以下、１５％かそれ以下、１０％かそれ以下、他の実施形態において、５％かそれ以下となりうる。
【００６３】
さらに、本発明の実施形態は、７００ｎｍより大きい波長を有する赤外線の他に、紫外線、ＵＶＡ及びＵＶＢスペクトルバンドも、もさらに遮光しうる。
【００６４】
上で開示された眼用システムのいずれも、メガネ、サングラス、ゴーグルまたはコンタクトレンズのような外部から着用されるメガネ類を含むメガネ類の製品の中に組み込まれうる。そのようなメガネ類において、システムの青色遮光要素が、色彩調整要素の後部にあるので、前記メガネ類が着用されるとき、青色遮光要素は常に色彩調整要素よりも、より目に近くなるだろう。眼用システムは、外科的に移植可能な眼球内レンズのような製造品目でも使用されうる。
【００６５】
本発明のいくつかの実施形態が具体的にここで例証され、及び／または記述された。しかしながら、本発明の修正及び変更が、上述の教示により、及び発明の精神と所望の範囲から外れることなく添付の特許請求の範囲内で保証されていることは理解されるだろう。
【符号の説明】
【００６６】
１００，１５０，４００，５００，７００，８００  眼用システム
１０１，１０３，７０３  青色遮光要素
１０２，１０４，７０４  色彩調整要素
１１０，１１５  凹状の後部側面、または表面
１２０，１２５  凸状の前部側面、または表面
２０１  ダイレジスト
３００，７０２，８０２  眼用レンズ
３０１，４０１  眼用要素
３０２，３０３  部分
４０２  モノマー
４０３  被覆
５０１  第１の眼用要素
５０２  ＵＶまたは可視光硬化粘着物質
５０３  第２の眼用要素
６０１  第１のＡＲ要素
６０２  第２のＡＲ要素
７０１，７０５，８０１  ＡＲ要素
８０３  単一要素
【図１Ａ】
2009540393.tif 000003
【図１Ｂ】
2009540393.tif 000004
【図２】
2009540393.tif 000005
【図３】
2009540393.tif 000006
【図４】
2009540393.tif 000007
【図５】
2009540393.tif 000008
【図６】
2009540393.tif 000009
【図７Ａ】
2009540393.tif 000010
【図７Ｂ】
2009540393.tif 000011
【図７Ｃ】
2009540393.tif 000012
【図８Ａ】
2009540393.tif 000013
【図８Ｂ】
2009540393.tif 000014
【図９】
2009540393.tif 000015
【図１０】
2009540393.tif 000016
【図１１】
2009540393.tif 000017
【図１２】
2009540393.tif 000018
【図１３】
2009540393.tif 000019
【図１４】
2009540393.tif 000020
【図１５】
2009540393.tif 000021
【図１６】
2009540393.tif 000022
【図１７】
2009540393.tif 000023
【図１８】
2009540393.tif 000024
【図１９】
2009540393.tif 000025
【図２０】
2009540393.tif 000026
【図２１】
2009540393.tif 000027
【図２２】
2009540393.tif 000028
【図２３】
2009540393.tif 000029
【図２４】
2009540393.tif 000030
【図２５】
2009540393.tif 000031
【図２６】
2009540393.tif 000032
【図２７】
2009540393.tif 000033
【図２８】
2009540393.tif 000034
【図２９】
2009540393.tif 000035
【国際調査報告】
2009540393.tif 000036